(57)【特許請求の範囲】
【請求項１】
トランジカルボン酸、スチルベンジカルボン酸及びターフェニルジカルボン酸から選択される一種以上のジカルボン酸と、銅、クロム、モリブデン、ロジウム、パラジウム及びタングステンから選択される一種以上の金属とからなるジカルボン酸金属錯体。
【請求項２】
請求項１に記載のジカルボン酸金属錯体の結晶。
【請求項３】
一次元のチャネル構造を有する請求項２に記載のジカルボン酸金属錯体の結晶。
【請求項４】
有機溶媒に溶解されたトランジカルボン酸、スチルベンジカルボン酸及びターフェニルジカルボン酸から選択される一種以上のジカルボン酸と、銅塩、クロム塩、モリブデン塩、ロジウム塩、パラジウム塩及びタングステン塩から選択される一種以上の金属塩を含有する溶液を混合し、ジカルボン酸金属錯体を析出させることを特徴とする請求項２又は３に記載のジカルボン酸金属錯体の結晶の製造方法。
【請求項５】
金属塩がギ酸塩、酢酸塩、硫酸塩、硝酸塩及び炭酸塩から選択される一種以上である請求項４に記載のジカルボン酸金属錯体の製造方法。
【請求項６】
有機溶媒に溶解されたジカルボン酸に、ギ酸、酢酸、トリフルオロ酢酸及びプロピオン酸から選択される一種以上の有機酸及びジカルボン酸と反応せず且つ分子の大きさが１１Å以下である化合物を添加剤として添加し、さらに、金属塩を含有する溶液を混合する請求項４又は５に記載のジカルボン酸金属錯体の製造方法。
【請求項７】
請求項２又は３に記載のジカルボン酸金属錯体の結晶からなるガス吸蔵材。
【請求項８】
請求項２又は３に記載のジカルボン酸金属錯体の結晶を圧縮成型してなるガス吸蔵材。
【請求項９】
請求項７又は８に記載のガス吸蔵材に、加圧条件下で、メタンを主成分とするガスを吸着して貯蔵するガス貯蔵方法。
【請求項１０】
貯蔵対象のガスが出入り可能な出入口（５ａ）、（５ｂ）と容器内のガスを加圧状態で保持可能な機密保持機構（６）とを備え、且つ常温に温度維持可能な圧力容器（４）を備えたガス貯蔵装置であって、前記圧力容器（４）内に請求項７又は８に記載のガス吸蔵材（８）を備え、メタンを主成分とするガスを貯蔵対象とするガス貯蔵装置。
【請求項１１】
請求項１０に記載のガス貯蔵装置（１）を備え、ガス貯蔵装置（１）から供給されるメタンを主成分とするガスから駆動力を得る内燃機関（３）を備えたガス自動車。
【発明の詳細な説明】
【０００１】
【発明の属する技術分野】
本発明は、新規なジカルボン酸金属錯体（結晶）及びその製造方法に関し、詳しくは、メタンを主成分とするガスの吸蔵材として好適なジカルボン酸金属錯体（結晶）及びその製造方法に関する。本発明は、ガス吸蔵材、ガス貯蔵方法及びガス貯蔵装置に関し、詳しくは、メタンを主成分とするガスを貯蔵するために好適なガス吸蔵材、ガス貯蔵方法及びガス貯蔵装置に関する。本発明は、ガス自動車に関し、詳しくは、メタンを主成分とするガスから駆動力を得るガス自動車に関する。
【０００２】
【従来の技術】
従来、メタンを主成分とするガスの貯蔵にあたっては、吸蔵材として主に活性炭を使用することが提案されている。しかしながら、活性炭を使用する場合は、体積当たりのガスの吸着量が少ない。体積当たりのガスの吸着量を上げるために、活性炭を成型して吸蔵材とした場合においても、その吸着量の向上には限界があった。比表面積が大きく、比較的体積当たりのガス吸着能が高いもの（高比表面積活性炭）もあるが、これらは、その価格が高い。ガスの吸着、脱離状況について考察すると、活性炭の場合は、細孔径が様々であるため、ガスの吸着、脱離を繰り返すと、吸着、脱離性能が一定せず、繰り返し特性が悪いという問題があった。
【０００３】
【発明が解決しようとする課題】
本発明の目的は、安価であるとともに体積当たりのガス吸着能が高く、繰り返し特性の良好なガスの貯蔵技術を提供するとともに、ガスの貯蔵を簡便に行えるガス貯蔵装置、さらには、こういった特性を備えたガス自動車を得ることにある。
【０００４】
【課題を解決するための手段】
本発明者は、上記のような課題を解決するために鋭意研究を遂行し、特定のジカルボン酸金属錯体がガス吸蔵材、特にメタンを主成分とするガスの吸蔵材として好適であることを見出し、本発明を完成した。本発明は、以下のジカルボン酸金属錯体（結晶）及びその製造方法、ガス吸蔵材、ガス貯蔵方法及びガス貯蔵装置並びにガス自動車に係る。
【０００５】
トランジカルボン酸（ジフェニルアセチレンジカルボン酸）、スチルベンジカルボン酸（１，２−ジフェニルエチレンジカルボン酸）及びターフェニルジカルボン酸（ジフェニルベンゼンジカルボン酸）から選択される一種以上のジカルボン酸と、銅、クロム、モリブデン、ロジウム、パラジウム及びタングステンから選択される一種以上の金属とからなるジカルボン酸金属錯体及び該ジカルボン酸金属錯体の結晶（特に、一次元のチャネル構造を有する結晶）。
【０００６】
有機溶媒に溶解されたトランジカルボン酸、スチルベンジカルボン酸及びターフェニルジカルボン酸から選択される一種以上のジカルボン酸と、銅塩、クロム塩、モリブデン塩、ロジウム塩、パラジウム塩及びタングステン塩から選択される一種以上の金属塩（特に、ギ酸塩、酢酸塩、硫酸塩、硝酸塩及び炭酸塩から選択される一種以上）を含有する溶液を混合し、ジカルボン酸の金属錯体を析出させることを特徴とするジカルボン酸金属錯体の結晶（特に、一次元のチャネル構造を有する結晶）の製造方法（特に、有機溶媒に溶解されたジカルボン酸に、ギ酸、酢酸、トリフルオロ酢酸及びプロピオン酸から選択される一種以上の有機酸を添加剤として添加し、さらに、金属塩を含有する溶液を混合する製造方法）。
【０００７】
前記のジカルボン酸金属錯体の結晶からなるガス吸蔵材（特に、ジカルボン酸金属錯体の結晶を圧縮成型してなるガス吸蔵材）。前記のガス吸蔵材に、加圧条件下で、メタンを主成分とするガスを吸着して貯蔵するガス貯蔵方法。貯蔵対象のガスが出入り可能な出入口（５ａ）、（５ｂ）と容器内のガスを加圧状態で保持可能な機密保持機構（６）とを備え、且つ常温に温度維持可能な圧力容器（４）を備えたガス貯蔵装置であって、前記圧力容器（４）内に前記のガス吸蔵材（８）を備え、メタンを主成分とするガスを貯蔵対象とするガス貯蔵装置。前記のガス貯蔵装置（１）を備え、ガス貯蔵装置（１）から供給されるメタンを主成分とするガスから駆動力を得る内燃機関（３）を備えたガス自動車。
【０００８】
【発明の実施の形態】
ジカルボン酸金属錯体（結晶）
本発明のジカルボン酸金属錯体は、
化学式（１）：
Ｍ（ＯＣＯＲＣＯＯ）
で表すことができる。但し、Ｍは、Ｃｕ、Ｃｒ、Ｍｏ、Ｒｈ、Ｐｄ及びＷから選択される一種以上の金属イオンを表し、Ｒは、ジフェニレンアセチレン基、１，２−ジフェニレンエチレン基又はジフェニレンベンゼン基を表す。
【０００９】
本発明のジカルボン酸金属錯体は、４個のジカルボン酸が一方のカルボキシルキ基の２個の酸素原子のそれぞれを介して２個の金属イオンに配位する２核構造をとり、４個のジカルボン酸でつないだ４組（８個）の金属イオンを４個の格子点とする環（空隙）が縮合する格子状の二次元構造を形成し、複数の二次元構造の各空隙が一列に並び一次元のチャネルを形成するように該二次元構造が積層した結晶を構成することができる。本発明のジカルボン酸金属錯体の予想される構造を示す概略図を図１に示す。
【００１０】
本発明のジカルボン酸金属錯体の結晶が、２核構造をとり、空隙を有する格子状の二次元構造を形成することは、磁化率を測定することにより、一次元のチャネル構造を有していることは、粉末Ｘ線のパターンと、アルゴン吸着による細孔径分布で確認することができる。
【００１１】
本発明のジカルボン酸金属錯体結晶は、結晶構造のテンプレートとして作用する化合物を含有することができる。ジカルボン酸金属錯体結晶が生成し、析出する際に、ジカルボン酸と反応せず且つ結晶内に取り込まれることができる化合物はジカルボン酸金属錯体結晶のテンプレートとして作用することができる。本発明のジカルボン酸金属錯体結晶の空隙（細孔）の大きさは約１１Åであるため、分子の大きさが約１１Å以下、特に８〜１１Å程度の化合物はジカルボン酸金属錯体結晶が析出する際に結晶内に取り込まれることができる。本発明のジカルボン酸金属錯体結晶は、テンプレートとして作用する化合物として、例えば、６員環、特にベンゼン環を有する化合物、具体的にはトルエン、キシレン、メシチレン等の芳香族化合物を含有することができる。
【００１２】
ジカルボン酸金属錯体（結晶）の製造
有機溶媒に溶解されたジカルボン酸と、金属塩を含有する溶液を混合することにより、ジカルボン酸金属錯体を製造することができる。得られる混合液を、例えば、数時間〜数日静置し、沈殿してきた固体を吸引濾過し、１２０℃で５時間乾燥することにより、ジカルボン酸金属錯体の結晶（特に、一次元のチャネル構造を有する結晶）を製造することができる。
【００１３】
原料として使用するジカルボン酸の種類を選択することにより、得られるジカルボン酸金属錯体の結晶の細孔径を制御すること、即ち、一次元チャネル構造を有するジカルボン酸金属錯体の結晶のチャネルの大きさを調節することができる。トランジカルボン酸、スチルベンジカルボン酸及びターフェニルジカルボン酸から選択される一種以上のジカルボン酸を使用することにより、比表面積が大きく、吸着量が多いジカルボン酸金属錯体の結晶を製造することができる。
【００１４】
ジカルボン酸及び金属塩を溶解しやすく、ジカルボン酸金属錯体を溶解しにくい有機溶媒を使用することにより、ジカルボン酸と金属塩（金属イオン）とを効率よく反応させ、ジカルボン酸金属錯体の結晶を効率よく回収することができる。有機溶媒としては、メタノール、エタノール、プロパノール等のアルコール類、ベンゼン、トルエン、アセトニトリル、テトラハイドロフラン、ジメチルスルホキシド、ジメチルホルムアミド（ＤＭＦ）、ヘキサン、アセトン又はこれらの混合溶媒を使用することできる。ジカルボン酸金属錯体に配位しない有機溶媒（例えば、メタノール、エタノール、ＤＭＦ、アルコール又はこれらの混合溶媒）を使用することにより、不純物（有機溶媒の金属錯体）の生成を防止することができる。
【００１５】
有機溶媒に０．００５〜０．１ｍｏｌ／ｌ、好ましくは０．０２〜０．０８ｍｏｌ／ｌの濃度で溶解させたジカルボン酸を使用することにより、金属塩（金属イオン）に効率よく反応させることができる。
【００１６】
銅塩、モリブデン塩、クロム塩、ロジウム塩、パラジウム塩及びタングステン塩から選択される一種以上の金属塩を使用することにより、対応するジカルボン酸金属錯体を製造することができる。金属塩としては、ギ酸塩、酢酸塩等の有機酸塩、硫酸塩、硝酸塩、炭酸塩等の無機酸塩を使用することができる。一般に銅塩は安価であり且つ取扱が容易であるため、金属塩として、ギ酸銅、酢酸銅、硫酸銅、硝酸銅及び炭酸銅から選択される少なくとも一種以上の銅塩を使用することにより、ジカルボン酸銅錯体を簡便に且つ安価に大量生産することができる。
【００１７】
ジカルボン酸に対して、０．５〜２ｍｏｌ等量の金属塩を含有する溶液を使用することにより、ジカルボン酸と金属イオンとを効率よく反応させることができる。ジカルボン酸に対して０．５ｍｏｌ等量以上の金属塩を使用することにより、ジカルボン酸金属錯体を高い収率で製造することができる。金属塩の使用量をジカルボン酸に対して２ｍｏｌ等量以下とすることにより、金属の配位数（例えば、銅は２個配位する）との関係から副反応を抑制することができる。
【００１８】
ジカルボン酸溶液に特定の添加剤を添加することにより、得られるジカルボン酸金属錯体の結晶構造の安定化を図ることができ、ガス吸蔵材として使用する場合のガス吸着能を実質的に制御することができる。添加剤としては、有機酸を使用することができる。有機酸としては、ギ酸、酢酸、トリフルオロ酢酸、プロピオン酸（好ましくはギ酸、酢酸）を使用することができる。
【００１９】
ジカルボン酸を有機溶媒に溶解し、有機酸を添加してｐＨを調整した溶液に、金属塩の溶液を滴下することにより、ジカルボン酸金属錯体（結晶）を効率よく製造することができる。ジカルボン酸に対して有機酸を０．１〜２０重量％、好ましくは０．５〜１０重量％添加することにより、得られるジカルボン酸金属錯体のガス吸蔵能を向上させることができる。有機酸の使用量が少なすぎると、得られるジカルボン酸金属錯体のガス吸蔵能が上がらず、多すぎると、ジカルボン酸金属錯体が生成し難くなる。
【００２０】
添加剤としては、結晶構造のテンプレートとして作用する化合物、即ち、ジカルボン酸金属錯体結晶が生成し、析出する際に、ジカルボン酸と反応せず且つ結晶内に取り込まれることができる化合物を使用することができる。本発明のジカルボン酸金属錯体結晶の空隙（細孔）の大きさは約１１Åであるため、分子の大きさが約１１Å以下、特に８〜１１Å程度の化合物はジカルボン酸金属錯体結晶が析出する際に結晶内に取り込まれることができる。
【００２１】
テンプレートとして作用する化合物としては、例えば、６員環、特にベンゼン環を有する化合物、具体的にはトルエン、キシレン、メシチレン等のメチル基を有する芳香族化合物を使用することができる。結晶構造のテンプレートとして作用する化合物をジカルボン酸１ｇに対して１〜１００ｃｃ、好ましくは１０〜５０ｃｃ使用することにより、得られるジカルボン酸金属錯体の結晶構造を安定化させることができる。
【００２２】
ジカルボン酸と金属塩（金属イオン）とを−２０℃〜８０℃程度で反応させることにより、ジカルボン酸金属錯体（結晶）を製造することができる。
【００２３】
ガス吸蔵材
ジカルボン酸金属錯体の結晶（特に、一次元のチャネル構造を有する結晶）はガス（例えば、メタンを主成分とするガス）を吸着することができるので、ガス吸蔵材として使用することができる。ジカルボン酸金属錯体の結晶における細孔径は、構造上一定しているため、特定のガス（例えば、メタン）以外のガス成分を吸着したまま脱着しにくくなり、繰り返し性能が劣化するといった問題も発生しにくい。
【００２４】
一次元のチャネル構造を有するジカルボン酸金属錯体の結晶は、そのチャネルにメタンを主成分とするガスを吸着することができる。この事実は、今般、本発明者らが新たに見出した事項であり、本発明によれば、ジカルボン酸金属錯体の結晶が有する特性をガスの貯蔵に有効に利用することができる。
【００２５】
一次元のチャネル構造を有するジカルボン酸金属錯体の結晶は、チャネルの大きさにより、吸着するガスに対する選択性が異なるので、ジカルボン酸金属錯体（特に、そのジカルボン酸）の種類を選択することにより、ガスの特性に合致した吸蔵材とすることができる。
【００２６】
ジカルボン酸金属錯体の結晶を成型（特に、圧縮成型）することにより、比較的嵩密度の高いガス吸蔵材とすることができる。ガス吸蔵材の嵩密度を高くすることにより、体積当たりのガスの吸着量を大きく増大することができ、ガス貯蔵性能の点からも好ましい。ジカルボン酸金属錯体の結晶を成型することにより、その成型密度を高くするとともに、その吸着能を高くすることができ、単位体積当たりのガス吸蔵能を、例えば、活性炭より格段に高いものとすることができる。
【００２７】
ガス貯蔵方法
本発明のガス吸蔵材を、加圧条件下で、貯蔵の対象となるガス（例えば、メタンを主成分とするガス）を接触させることにより、吸着し、貯蔵することができる。この貯蔵は、ガスがガス吸蔵材を構成するジカルボン酸金属錯体の結晶の一次元チャネル内に吸着される構成となり、常温以上（例えば、５℃以上）でも可能である。ガスを吸着したガス吸蔵材のガス圧（貯蔵容器内の圧力）を減圧することにより又は吸蔵材を加熱することにより、吸着したガスを脱着（放出）させることができる。
【００２８】
ガス貯蔵装置
本発明のガス貯蔵装置においては、圧力容器内に本発明のガス吸蔵材（ジカルボン酸金属錯体の結晶（特に、一次元のチャネル構造を有する結晶）又は該結晶を圧縮成型したもの）を備えるので、吸蔵材が収納されている圧力容器内に、その出入口からメタンを主成分とするガスを圧入することにより、ガス吸蔵材に吸着させた状態で貯蔵することができる。本発明のガス貯蔵装置においては、例えば、出口側に備えられる弁を開放し、圧力容器内の内圧を低下させることにより、ガスをガス吸蔵材（ジカルボン酸金属錯体の結晶）から脱着させ、貯蔵装置から放出させることができる。
【００２９】
ガス自動車
図２に、本発明のガス貯蔵装置を備えたガス自動車２の概略構成を示す。ガス自動車２は、燃料タンク１として本発明のガス貯蔵装置を備えるとともに、燃料タンク１から、タンク内に貯蔵される天然ガスを得て、燃焼用酸素含有ガス（例えば空気）と混合して、その燃焼により走行駆動力を得る内燃機関としてのエンジン３を備えている。
【００３０】
燃料タンク１は、いわゆる圧力容器４を備えて構成されるとともに、貯蔵対象のガスが出入り可能な出入口として一対の出口５ａと入口５ｂとを備え、容器４内のガスを加圧状態に維持可能な気密保持機構を構成する一対の弁６を、出口５ａ及び入口５ｂそれぞれに備えている。燃料である天然ガスは、ガスステーション７において、加圧状態で、燃料タンク１に充填される。燃料タンク１には、本発明のガス吸蔵材８が内装されており、ガス吸蔵材８が天然ガス（メタンを主成分とするガスの一例）を常温、加圧状態で吸着する。
【００３１】
燃料タンク１は、通常、常温状態であり、特に冷却されたりすることはなく、気温が上昇する例えば夏場においては、比較的温度が高くなる。本発明のガス吸蔵材（ジカルボン酸金属錯体の結晶）は、このような条件下において、即ち、比較的高温（２５〜６０℃程度）の温度域においても、その吸着能が高く、有効な使用が図れる。
【００３２】
出口側の弁６を開放することにより、吸着状態にあるガスをガス吸蔵材８から脱着させることができる。脱着したガスをエンジン３側に送って燃焼させることにより、走行駆動力を得ることができる。
【００３３】
【発明の効果】
本発明のジカルボン酸金属錯体（結晶）はガス吸蔵材として有用である。本発明のジカルボン酸金属錯体（特に、ジカルボン酸銅錯体）は安価であるため、経済的なメリットが大きい。本発明のジカルボン酸金属錯体（結晶）の合成過程は比較的簡便である。本発明の製造方法によれば、ガス吸蔵材として優れた特性を有するジカルボン酸金属錯体（結晶）を、効率よく（即ち、比較的簡便に且つ安価に）製造することができる。本発明の製造方法によれば、常温でジカルボン酸金属（錯体）を製造することができる。
【００３４】
本発明のガス吸蔵材は、メタンを主成分とするガスの貯蔵において、体積当たりの吸着量が多く、繰り返し特性が良い。本発明のガス吸蔵材によれば、常温条件下の加圧状態でガス（特に、メタンを主成分とするガス）を貯蔵することができる。本発明のガスの貯蔵方法によれば、メタンを主成分とするガスを、効率よく吸蔵することができる。本発明のガス貯蔵装置は、容積当たりのガス貯蔵能が高い。本発明のガス貯蔵装置によれば、本発明の吸蔵材の常温、加圧下におけるメタン吸着能を利用して、比較的小さい容積中に有効にガスを貯蔵することができる。
【００３５】
本発明のガス自動車は、容積当たりのガス貯蔵能が高いガス貯蔵装置を備えているので、構造上使用しやすい。
【００３６】
【実施例】
（１）ジカルボン酸金属錯体の合成
実施例１
ジメチルホルムアミド６０ｃｃ、ギ酸０．２ｃｃ、キシレン５ｃｃの混合溶媒にトランジカルボン酸０．１４ｇを加熱しながら溶解させ、溶解後、常温にした。得られたトランジカルボン酸溶液に、撹拌下にて、硫酸銅０．１３ｇをメタノール１５ｃｃに溶解した溶液を滴下し、得られた溶液を３０℃にて２日間静置した。その後、沈殿物を吸引濾過し、１１０℃／４時間真空乾燥させ、目的物であるトランジカルボン酸銅を０．０７ｇ得た。本錯体の比表面積をＢＥＴ法により調べたところ、９８７ｍ2／ｇであった。
【００３７】
実施例２
ジメチルホルムアミド６０ｃｃ、ギ酸０．１ｃｃ、キシレン５ｃｃの混合溶媒にスチルベンジカルボン酸０．１４ｇを加熱しながら溶解させ、溶解後、常温にした。得られたスチルベンジカルボン酸溶液に、撹拌下にて、硫酸銅０．１８ｇをメタノール１５ｃｃに溶解した溶液を滴下し、得られた溶液を３０℃にて１日間静置した。その後、沈殿物を吸引濾過し、１１０℃／４時間真空乾燥させ、目的物であるスチルベンジカルボン酸銅を０．０６ｇ得た。本錯体の比表面積をＢＥＴ法により調べたところ、８５１ｍ2／ｇであった。
【００３８】
実施例３
ジメチルホルムアミド１２０ｃｃ、ギ酸０．０５ｃｃ、キシレン５ｃｃの混合溶媒にターフェニルジカルボン酸０．１３ｇを加熱しながら溶解させ、溶解後、常温にした。得られたターフェニルジカルボン酸溶液に、撹拌下にて、ギ酸銅０．１８ｇをメタノール１５ｃｃに溶解した溶液を滴下し、得られた溶液を４０℃にて４日間静置した。その後、沈殿物を吸引濾過し、１１０℃／４時間真空乾燥させ、目的物であるターフェニルジカルボン酸銅を０．１１ｇ得た。本錯体の比表面積をＢＥＴ法により調べたところ、８３３ｍ2／ｇであった。
【００３９】
実施例４
ジメチルホルムアミド１２０ｃｃ、ギ酸０．０５ｃｃ、キシレン５ｃｃの混合溶媒にターフェニルジカルボン酸０．１３ｇを加熱しながら溶解させ、溶解後、常温にした。得られたターフェニルジカルボン酸溶液に、撹拌下にて、硫酸銅０．１０ｇをメタノール１５ｃｃに溶解した溶液を滴下し、得られた溶液を４０℃にて４日間静置した。その後、沈殿物を吸引濾過し、１１０℃／４時間真空乾燥させ、目的物であるターフェニルジカルボン酸銅を０．１１ｇ得た。本錯体の比表面積をＢＥＴ法により調べたところ、７５３ｍ2／ｇであった。
【００４０】
（２）ジカルボン酸金属錯体の吸着性能
マイクロ天秤を用いた重量法により、上記実施例１〜３で合成したジカルボン酸金属錯体（トランジカルボン酸銅錯体（実施例１）、スチルベンジカルボン酸銅錯体（実施例２）、ターフェニルジカルボン酸銅錯体（実施例３））のメタンガス吸着量を調べたところ、図３のようになった。
【００４１】
（３）ジカルボン酸金属錯体の構造
上記実施例１〜４で合成したジカルボン酸金属錯体の結晶が、一次元のチャネル構造を有していることを、粉末Ｘ線のパターンと、細孔分布で確認した。実施例１〜４で合成したジカルボン酸金属錯体の結晶の磁化率を測定したところ、銅イオンの周りにジカルボン酸が配位した２核構造をとり、銅イオン同士を配位したジカルボン酸でつなぎ、核となる銅イオンを格子点Ａ，Ａ，Ａ…とする格子状の二次元構造を形成していることが判った。各二次元構造は、前記各格子点同士が一列に並ぶように積層して各格子点間の空隙Ｂ，Ｂ，Ｂ…が一次元につながったチャネル構造を形成するように結晶化しているものと考えられる。
【図面の簡単な説明】
【図１】  ジカルボン酸金属錯体の結晶の予想される二次元構造を示す概略図
【図２】  ガス自動車の該略図
【図３】  実施例のガス吸蔵材のガス吸着能（吸着等温線）を示すグラフ
【図１】
0003760255.tif 000002
【図２】
0003760255.tif 000003
【図３】
0003760255.tif 000004